СПОСОБ ПЕРЕРАБОТКИ ЗОЛОТОСУРЬМЯНЫХ КОНЦЕНТРАТОВ

1. Способ переработки золотосурьмяных концентратов, включающий выщелачивание концентрата с переводом в раствор сурьмы, отличающийся тем, что выщелачивание концентрата осуществляется в две стадии, на I стадии осуществляется растворами, содержащим серную кислоту, хлористый натрий в присутствии соединений марганца в степени окисления не ниже 3, хлором в солянокислом растворе, продуктивный раствор хлорида сурьмы направляется на извлечение сурьмы цементацией, гидролизом, электроосаждением, кек после извлечения сурьмы поступает на II стадию для извлечения золота, выщелачивающий раствор содержит соединений марганца в степени окисления не ниже 3 в виде солей марганцовистой кислоты, марганцевых минералов, растворы после извлечения сурьмы и золота регенерируют с выделением соединении марганца химическими соединениями и возвращают их в процесс выщелачивания.
2. Способ по п.1, отличающийся тем, что в качестве выщелачивающего раствора на I стадии используют раствор с концентрацией, г/л: соляной кислоты 80-110, концентрации активного хлора 3,0-3,5, концентрация хлористого натрия 160-180, отношение Ж:Т=5:6, температура процесса 18-25°С, продолжительность выщелачивания 1,0-1,5 ч.
2
4
2
4
3. Способ по п.1, отличающийся тем, что в качестве выщелачивающего раствора на I стадии используют раствор с концентрацией, г/л: HSO - 10,8-14,8, NaCl - 128,3-176,4, в присутствии соединений марганца в степени окисления не ниже 3 от 3,69-4,3, в виде солей марганцовистой кислоты - перманганата калия, KMnO выше стехиометрии их на 10% и более %.
4. Способ по п.1, отличающийся тем, что в качестве выщелачивающего раствора на II стадии для извлечения золота используют раствор с концентрацией, г/л: HCl 31,2-160, активного хлора 2,6-3,08, окислительного потенциала 1236 мВ, время выщелачивания 5-6 ч, температура выщелачивания 18-20°С.
2
4
5. Способ по п.1, отличающийся тем, что в качестве выщелачивающего раствора на II стадии для извлечения золота используют раствор с концентрацией, г/л: HCl 31,2, в присутствии соединений марганца в степени окисления не ниже 3 (соли марганцовистой кислоты- перманганата калия, манганата калия(KMnO), время выщелачивания 5-6 ч, температура выщелачивания 18-20°С.
3
4
2
3
,
,
6. Способ по п.1, отличающийся тем, что в качестве выщелачивающего раствора на II стадии для извлечения золота используют раствор с концентрацией, г/л: HCl 31,2, серной кислоты, что в присутствии соединений марганца в степени окисления не ниже 3 в виде минералов манганата MnO(ОН), гаусманита (МnО)браунита (MnO)время выщелачивания 5-6 ч, температура выщелачивания 18-20°С.
7. Способ по п.1, отличающийся тем, что регенерация марганца из растворов осуществляют электролизом.
8. Способ по п.1, отличающийся тем, что регенерация марганца из растворов осуществляют путем окисления растворов озоном.
9. Способ по п.1, отличающийся тем, что регенерация марганца из растворов осуществляют путем окисления растворов хлорной извести.
10. Способ по п.1, отличающийся тем, что регенерация марганца из растворов осуществляют путем окисления растворов пергидроля.
11. Способ по п.1, отличающийся тем, что регенерация марганца из растворов осуществляют путем окисления растворов гипохлорита натрия.
12. Способ по п.1, отличающийся тем, что извлечение сурьмы на I стадии необходимо поддерживать на уровне не ниже 65,1-83,5%.
13. Способ по п.1, отличающийся тем, растворы подтвергаются гальванохимической обработке при насадке скрап железа: кокс и продувке воздуха через насадку.